(57)【特許請求の範囲】
【請求項１】
重量％で、
Ｃ：０．００５０〜０．０１７０％、
Ｓｉ：≦０．３５％、
Ｍｎ：≦１．０％、
Ｐ：≦０．０２０％、
Ｓ：≦０．０２５％、
ｓｏｌＡｌ：０．００５〜０．１００％、
Ｎ：≦０．００７０％、
Ｔｉ：（６〜２０）×Ｃ％、
残部がＦｅおよび不可避元素からなる組成で、Δｒ値が＋０．１５〜−０．１２の範囲、平均ｒ値≧１．４０、 再結晶粒のＧＳ．ｎｏが８．５〜１１．０で、イヤリング率が１．０％以下であることを特徴とするイヤリング性の極めて優れた絞り缶用鋼板。
【請求項２】
請求項１において、 Ｎｂ含有量が０．０５０％以下であるイヤリング性の極めて優れた絞り缶用鋼板。
【請求項３】
重量％で、
Ｃ：０．００５０〜０．０１７０％、
Ｓｉ：≦０．３５％、
Ｍｎ：≦１．０％、
Ｐ：≦０．０２０％、
Ｓ：≦０．０２５％、
ｓｏｌＡｌ：０．００５〜０．１００％、
Ｎ：≦０．００７０％、
Ｎｂ：（３〜１５）×Ｃ％、
残部がＦｅおよび不可避元素からなる組成で、Δｒ値が＋０．１５〜−０．１２の範囲、平均ｒ値≧１．４０、 再結晶粒のＧＳ．ｎｏが８．５〜１２．０で、イヤリング率が１．０％以下であることを特徴とするイヤリング性の極めて優れた絞り缶用鋼板。
【請求項４】
請求項１〜３において、 Ｃ：０．００７０〜０．０１３０％で、イヤリング率が更に低いことを特徴とするイヤリング性の極めて優れた絞り缶用鋼板。
【請求項５】
請求項１〜４において、Ｂ含有量が０．０００２％以下である二次加工性にも優れたイヤリング性の極めて優れた絞り缶用鋼板。
【請求項６】
請求項１〜５において、鋼板の表面にＮｉメッキ、Ｎｉ拡散メッキ、Ｓｎメッキ、ＴＦＳメッキのいずれか一種のメッキが施されたイヤリング性の極めて優れた絞り缶用メッキ鋼板。
【発明の詳細な説明】
【０００１】
【発明の属する技術分野】
本発明は、 イヤリング性の極めて優れた絞り缶用鋼板に関するものである。
【０００２】
【従来の技術】
絞り缶用鋼板は、 冷延鋼板のまま或いはＳｎメッキ、Ｎｉメッキ、Ｃｒメッキ、Ｓｎ−Ｎｉメッキ等の各種のメッキが施されたメッキ鋼板で、 一段の絞り加工、厳しい多段の絞り加工、 ＤＩ（Ｄｒａｗｎ  ＆  Ｉｒｏｎｅｄ）加工等を行い、缶容器例えば電池缶( 以下、単に絞り缶と称する）に製缶される、 或は、 製缶後Ｓｎメッキ、Ｎｉメッキ、Ｃｒメッキ、Ｓｎ−Ｎｉメッキ等の各種のメッキまたは塗装が施され缶容器となる。
【０００３】
従来技術としては、 特公平７−５９７３４号公報等の方法或いは板金プレス成形分科会第２９回ＳＭＦセミナー資料「製缶技術と製缶材料の最新動向（平成６年１０月７日／於名古屋大学）」／文献−１で紹介されている技術等があるが、 例えば、絞り缶のイヤリングに伴う鋼板歩留まりの更なる改善の要求、電池缶等の絞り成形のプレス速度が速くなり、その結果、多段プレス或いはＤＩ絞り工程においてイヤリング起因に伴う工程間の順送りトラブル、イヤリング先端のちぎれによる押し疵などの問題が発生し易くなり、 より極めて優れたイヤリング性が要求されるようになるなど、例えば、特公平７−５９７３４号公報のような単にΔｒ値を約ゼロにするような方法ではイヤリング性が不十分で、より厳しい電池缶のような絞り缶の成形には耐えられないものも現れるようになった。
【０００４】
【発明が解決しようとする課題】
本発明が解決しようとする課題は、 イヤリング性の極めて優れた絞り缶用鋼板を提供することである。
【０００５】
【課題を解決するための手段】
本発明者らは、 上記課題を解決する鋼板を提供することについて、 鋭意検討を行い本発明を完成したものであり、 その要旨とするところは下記の通りである。
（１）重量％で、Ｃ：０．００５０〜０．０１７０％、Ｓｉ：≦０．３５％、Ｍｎ：≦１．０％、Ｐ：≦０．０２０％、Ｓ：≦０．０２５％、ｓｏｌＡｌ：０．００５〜０．１００％、Ｎ：≦０．００７０％、Ｔｉ：（６〜２０）×Ｃ％、残部がＦｅおよび不可避元素からなる組成で、Δｒ値が＋０．１５〜−０．１２の範囲、平均ｒ値≧１．４０、 再結晶粒のＧＳ．ｎｏが８．５〜１１．０で、イヤリング率が１．０％以下であることを特徴とするイヤリング性の極めて優れた絞り缶用鋼板。
【０００６】
（２）前記（１）において、 Ｎｂ含有量が０．０５０％以下であるイヤリング性の極めて優れた絞り缶用鋼板。
（３）重量％で、Ｃ：０．００５０〜０．０１７０％、Ｓｉ：≦０．３５％、Ｍｎ：≦１．０％、Ｐ：≦０．０２０％、Ｓ：≦０．０２５％、ｓｏｌＡｌ：０．００５〜０．１００％、Ｎ：≦０．００７０％、Ｎｂ：（３〜１５）×Ｃ％、残部がＦｅおよび不可避元素からなる組成で、Δｒ値が＋０．１５〜−０．１２の範囲、平均ｒ値≧１．４０、 再結晶粒のＧＳ．ｎｏが８．５〜１２．０で、イヤリング率が１．０％以下であることを特徴とするイヤリング性の極めて優れた絞り缶用鋼板。
【０００７】
（４）前記（１）〜（３）において、Ｃ：０．００７０〜０．０１３０％で、イヤリング率が更に低いことを特徴とするイヤリング性の極めて優れた絞り缶用鋼板。
（５）前記（１）〜（４）において、Ｂ含有量が０．０００２％以下である二次加工性にも優れたイヤリング性の極めて優れた絞り缶用鋼板。
（６）前記（１）〜（５）において、鋼板の表面にＮｉメッキ、Ｎｉ拡散メッキ、Ｓｎメッキ、ＴＦＳメッキのいずれか一種のメッキが施されたイヤリング性の極めて優れた絞り缶用メッキ鋼板。
【０００８】
以下に本発明について詳細に述べる。
本発明者らは、前述の文献−１の図４にも、「Δｒ値をほぼゼロにすることで良好なイヤリング性が得られるが、しかし、Δｒ値をゼロにしてもなおかつイヤリングは１．０〜３％と大きくばらついていることと共に、イヤリングを１％以下にはできていないこと」が示されているように、イヤリングは、Δｒ値がゼロでも大きくばらつくことに着目し、イヤリング値を更に優れたものにする方法について検討した。
【０００９】
本発明者らは、 前述の文献に紹介されている図３の高ｒ値（２．０前後レベル）である０．００９Ｃ−０．１１８Ｔｉ( いわゆるＴｉ添加の極低炭素鋼）、特公平７−５９７３４号公報の高Ａｌ−Ａｌ−Ｋ鋼をＢＡＦ（箱焼鈍）する方法、等種々の鋼種について、イヤリング性が最も良くなると紹介されている冷延率( ８７〜８８％）前後に調整し、 再結晶焼鈍を行い１．０％の調質圧延を施し冷延鋼板を造り、 絞り缶を試作し、Δｒ値｛＝（ｒ0 ＋ｒ90）／２−  ｒ45，....ｒ0 ，ｒ90，ｒ45：ｒ値測定用引張り試験片の方向と圧延方向とのなす角度がそれぞれ０°，９０°，４５°であるところのそれぞれのｒ値｝とイヤリング性との関係を調査した。
【００１０】
調査した鋼板のΔｒ値とイヤリング率[ ＝｛（平均山高さ（絞りカップ側壁山高さ) −平均谷高さ（絞りカップ側壁谷高さ））／平均壁高さ｝×１００ ]との関係は、Δｒ値とイヤリング率との関係は認められるものの、ある程度最適化なされた冷延率の範囲では、鋼種間の差が大きいことが分かった。
そこで、 本発明者らは、 この原因を調査するため、種種の鋼板のｒ値を１５度ピッチで０〜９０度まで調査し、 ｒ値の面内異方性を詳細に調査し、 イヤリング性との関係を比較検討した。
【００１１】
その結果、１）ｒ値の最大値は９０°，７５°，６０°，４５°、最小値は０°，１５°，３０°，４５°の位置に存在し、Δｒ値の算出に用いられる０°，４５°，９０°方向以外にも存在し、定義されているΔｒ値は０〜９０°間のｒ値の最大偏差値に必ずしもならないこと、２）イヤリング率の定義とΔｒ値の定義の測定方向の定義は、上述に示すように一致していないことに起因していると考えるべきであること。そして、Δｒ値≒０の範囲においては、 イヤリング値は鋼組成で大きく異なることを知見した。なお、Δｒ値は、その鋼種のイヤリング値が最小値になる冷延率を求めるのに有効で、その鋼種の最少のイヤリング率の鋼板を得るには、Δｒ値：＋０．１５〜−０．１２の範囲にある必要があることも知見した。
【００１２】
本発明者らは、 本発明の課題である「イヤリング性の極めて優れた絞り缶用鋼板」を見いだすために、 鋼組成,製造条件を種々変更して製造したΔｒ値≒０の鋼板のイヤリング率等の調査結果を詳細に解析した結果、
１）図１に示すように、極低イヤリング率を得るには、Ｃ含有量が大きく影響し、Ｃ：０．００５０〜０．０１７０ｗｔ％の範囲がよく、特にＣ：０．００７０〜０．０１３０ｗｔ％の範囲が極低イヤリング鋼板を得るのに最も好ましく、ノンイヤリング鋼板と言ってもよいほど優れたイヤリング特性が得られること。
【００１３】
２）添加元素としては、Ｔｉ：（６〜２０）×Ｃｗｔ％単独添加、Ｔｉ：（６〜２０）×Ｃｗｔ％ +Ｎｂ：≦０．０５０ｗｔ％の複合添加、Ｎｂ：（３〜１５）×Ｃｗｔ％単独添加、の組成とすることで、軟質で、極低イヤリング性が得られること。
３）Ｂの多量の添加は、イヤリング性を損なうが、Ｃ含有量を０．００７〜０．０１３ｗｔ％とした上で、Ｂ添加量を０．０００２ｗｔ％以下とすれば、極低イヤリング鋼板が得られ、更に良好な二次加工性も得られることを見出した。
【００１４】
なお、本発明の最重点ポイントであるＣ含有量を、Ｃ：０．００５０〜０．０１７０ｗｔ％の範囲 (特にＣ：０．００７０〜０．０１３０ｗｔ％の範囲) とするＴｉ，Ｎｂを添加した鋼板が、Ｔｉ，Ｎｂ添加極低炭素鋼（Ｃ：０．００１０〜０．００３０ｗｔ％）鋼に比べ、イヤリング性が顕著に改善される理由については明確でないが、Ｃ含有量が適度に多いので、熱延板の結晶粒径が微細化されることに基因しているものと思われる。
また、本発明者等が発明した「低炭素Ａｌ−Ｋ鋼にＢ添加し連続焼鈍で再結晶焼鈍した鋼板（特願平２０００−２４６１４７号）」も極低イヤリング鋼板であるが、ｒ値レベルが、先願では１．２０以下程度であるのに対し、本発明では、１．４以上で、優れた深絞り性も得られる。
【００１５】
【発明の実施の形態】
以下に、本発明の構成条件の詳細な説明を行う。
Ｃは、 ０．００５０〜０．０１７０ｗｔ％の範囲を外れる組成では、例え、Δｒ値を＋０．１５〜−０．１２の範囲であっても良好なイヤリング性でなくなるので、Ｃ含有量は０．００５０超〜０．０１７０ｗｔ％にする必要がある。  更に、Ｃ含有量が０．００７０〜０．０１３０ｗｔ％の範囲に鋼板は、更に優れたイヤリング性となる。
Ｓｉは、 多くなるとメッキ密着性や製缶後に塗装されるときの塗装密着性等に悪影響を及すので０．３５ｗｔ％以下に規制する必要がある。
【００１６】
Ｍｎは、 多く含有すると、 硬質化し、厳しい深絞り加工に耐えれなくなるので１．０ｗｔ％以下に規制する必要がある。
Ｐは、 鋼板の強度を上昇させるので必要に応じ添加しても良いが、０．０２０ｗｔ％超になると、 絞り缶の二次加工性( 深絞りを行った缶は、 例えば−１０℃のような低温では落下時の衝撃や曲げ加工歪みで缶側壁端部が脆性破断することがある。 このような破断の発生のしやすさを示す指標を二次加工性と称されている。）を劣化させるので、 ０．０２０ｗｔ％以下に規制する必要がある。
また、より二次加工性を向上させるには、Ｐ含有量を０．００８ｗｔ％以下に規制するとよい。
【００１７】
Ｓは、 熱間圧延時の脆性を阻害し、 熱延鋼帯に耳荒れを生じさせるので、 ０．０２５ｗｔ％以下に規制する必要がある。
ｓｏｌＡｌは、 鋳片を造るときに、良好な表面品位を得るために必要な元素で０．００５ｗｔ％以上含有させてやる必要があり、 また，０．１０ｗｔ％超ではこの効果が飽和しコストが高くなるばかりでなく、 固溶強化により硬質化しすぎると言う弊害も生じるようになるので、 ０．１０ｗｔ％以下に規制する必要がある。
【００１８】
Ｎは、 本発明の組成ではＴｉやＡｌ或いはＮｂと結びついてＮによる材質の時効劣化等の弊害防止できるのであるが、それでも、多くなりすぎると弊害が生じるようになるので、０．００７０ｗｔ％以下に規制する必要がある。
Ｂは、 本発明の鋼の優れたイヤリング特性を阻害する元素であるので添加しないのが好ましいが、特に、優れた二次加工特性を必要とするものは、０．０００２ｗｔ％以下の範囲で添加すればよい。
【００１９】
Ｔｉ，Ｎｂは、極低炭素鋼に比べ多量に含有するＣを、ＴｉＣ系、ＮｂＣ系の析出物として無害化することと、それら析出物による結晶方位のコントロールによるイヤリング特性の改善のために、添加する必要がある。添加量は、Ｔｉ：（６〜２０）×Ｃｗｔ％単独添加、Ｔｉ：（６〜２０）×Ｃｗｔ％＋Ｎｂ：≦０．０５０ｗｔ％の複合添加、Ｎｂ：（３〜１５）×Ｃｗｔ％単独添加の組成範囲に規制する必要がある。添加量が少なすぎた場合には固溶のＣやＦｅ3 Ｃが存在するようになりｒ値が低くなるとともにイヤリング性も劣化するようになる。また、多くすぎた場合は焼鈍時の再結晶温度が高くなるとともに硬質化しイヤリング性も劣化し、且つ、合金コストも高くなる。そして、残部がＦｅおよび不可避元素からなる鋼組成でなければならない。なお、スクラップのリサイクルなどで混入するＣｕ，Ｎｉ，Ｃｒ，Ｓｎ等はそれぞれ０．５，０．５，０．３，０．０５ｗｔ％程度未満ではイヤリング特性への大きな影響はないので、含有しても差し支えない。
【００２０】
本発明の鋼板の製造条件例について、以下に説明する。
本発明の絞り缶用鋼板の製鋼条件は、 上述の組成の鋼を溶製し鋳片にし得るものではあれば特に規制する必要がなく、通常の方法で鋳片とすればよい。
熱延条件は、 絞り缶用鋼板の結晶粒を所定のものにする重要な工程ではあるが特別な規制は必要でなく通常の製造条件でよい。具体的には、 鋳片を、１０００℃以上に加熱し、８５０℃〜９５０℃で仕上げ圧延を行い、 仕上げ圧延後冷却し、巻取り熱延鋼帯とすればよい。 なお、仕上げ圧延温度は通常の熱延条件から逸脱して８５０℃未満になればα域圧延となり熱延板集合組織が通常のものと異なり、その結果として、冷延、再結晶焼鈍後の集合組織も異常なものとなり、イヤリング性が劣化する。なお、 推奨加熱温度を１０００℃以上としたのは１０００℃未満では８５０℃以上の仕上げ温度が確保できなくなるためである。
【００２１】
また、熱延の巻き取り温度は、特に規制しなくても優れたイヤリング特性が得られるが、巻き取り温度を通常の巻き取り温度の３５０〜６７０℃とすると、コイルの全長全巾にわたり、安定して更に優れたイヤリング特性が得られる。
冷間圧延の圧延率は、 本発明の製造条件で製造した熱延板を用い、事前に、冷延率を変化させ絞り缶用鋼板或いはＮｉメッキ鋼板を造り、冷延率とΔｒ値との関係を求め、鋼板のΔｒ値がほぼゼロ（＋０．１５〜−０．１３の範囲）になるように冷間圧延率を設定する必要がある。 優れたイヤリング性が得られる冷延率の範囲は８４〜９０％である。
【００２２】
再結晶焼鈍は、特に規制する必要はなく再結晶が完了すればよい。 なお、 再結晶焼鈍方法には、箱焼鈍（ＢＡＦと称されている) 法と連続焼鈍（ＣＡＬ）法とがあるが、 ＢＡＦ法では、加熱速度が遅すぎ生産性が悪いのと、ＢＡＦ焼鈍時のコイルの積み位置及びコイルの内周、 中央、 外周部での焼鈍温度差が大きいので、イヤリング特性等のバラツキが発生しやすくなるので、 連続焼鈍法で再結晶焼鈍するのがよい。
【００２３】
調質圧延は、通常行われている０．５〜３．０％程度の調質圧延を施せば、形状が優れ、調質度を選択すれば適度の降伏点の絞り缶用鋼板が得られる。なお、本発明の鋼板では、調質圧延率３〜４０％施す高調質材或いはＤＲ−６〜１０と呼ばれる鋼板に適用しても、良好なイヤリング性が得られる。
鋼板の表面処理は、必要に応じ、製造した冷延鋼板の表面にＮｉメッキ、Ｎｉ拡散メッキ、Ｓｎメッキ、ＴＦＳメッキを施せばよく特別な制約はない。
また、冷間圧延後、 脱脂等の前処理を行った後にＮｉ電気メッキを施し、 その後、 再結晶焼鈍とＮｉのメッキ層の再結晶軟化焼鈍と拡散熱処理とを兼ねた連続焼鈍を行うと、メッキ層の加工性と密着性を向上させた耐食性及びイヤリング性の極めて優れた電池絞り缶用Ｎｉ拡散メッキ鋼板の製造ができる。
【００２４】
【実施例】
以下に、本発明の効果を実施例により説明する。
表１に示す成分の鋳片を造り、表２に示す熱延条件で熱延板を製造し、予め調査したΔｒ値がほぼゼロになる冷延率で冷間圧延し、表２に示す条件で、０．２５ｍｍの絞り缶用鋼板を製造し、 Δｒ値、平均ｒ値、ＧＳ．ｎｏ、イヤリング率｛円筒絞り缶のイヤリング率＝（缶側壁の平均山高さ−平均谷高さ）／（平均山谷高さ×１００）｝を評価した。 それらの評価結果は、 表２に示す。 なお、イヤリング率の評価は、ブランク径＝φ４１．０ｍｍ、ポンチ径＝φ２０．６５ｍｍ、で絞りカップを作成し、上記定義でイヤリング率を測定した。 また、イヤリング率の絶対値はカップ絞り条件で変化するので留意する必要がある。
【００２５】
【表１】
0003996754.tif 000002
【００２６】
【表２】
0003996754.tif 000003
【００２７】
供試鋼Ａ，Ｂ，Ｃ，Ｊは、従来例鋼および比較例鋼の組成の鋼で、 鋼ＡはＢ＝０．０００３ｗｔ％含有するＣ＝０．００２０ｗｔ％のＴｉ添加極低炭素鋼、 鋼ＢはＢ＝０．０００３ｗｔ％含有するＣ＝０．００２０ｗｔ％のＮｂ−Ｔｉ添加極低炭素鋼、 鋼ＣはＣ含有量が本発明の範囲であるがＮｂ，Ｔｉを添加しない低炭素鋼の従来例鋼である。 また、鋼ＪはＢ＝０．０００７ｗｔ％と本発明の範囲を外れ含有している比較例鋼である。
【００２８】
供試鋼Ｄ，Ｅ，Ｆ，Ｇ，Ｈ，Ｉは、本発明成分範囲の鋼で、 鋼ＤはＣ＝０．００５５ｗｔ％、Ｔｉ＝０．０６５ｗｔ％、Ｔｉ／Ｃ＝１１．８の組成、 鋼ＥはＣ＝０．００９５ｗｔ％、Ｔｉ＝０．１００ｗｔ％、Ｔｉ／Ｃ＝１０．５の組成、 鋼ＦはＣ＝０．００９５ｗｔ％、Ｔｉ＝０．０８０ｗｔ％、Ｔｉ／Ｃ＝８．４，Ｎｂ＝０．０２０ｗｔ％の組成、 鋼ＧはＣ＝０．００９５ｗｔ％、Ｎｂ＝０．０４５ｗｔ％、Ｎｂ／Ｃ＝４．７の組成、 鋼ＨはＣ＝０．００９５ｗｔ％、Ｔｉ＝０．１００ｗｔ％、Ｔｉ／Ｃ＝１０．５でＢ＝０．０００１５ｗｔ％含有する二次加工性に優れる成分の組成、 鋼ＩはＣ＝０．０１４５ｗｔ％、Ｔｉ＝０．１３５ｗｔ％、Ｔｉ／Ｃ＝９．３の組成の鋼である。
【００２９】
試料Ｎｏ．１，２，３，１１は、鋼成分が本発明の範囲を外れた従来例或いは比較例で、 何れもイヤリング率が２．５％以上と本発明の目標のイヤリング率から大きく外れている。
試料Ｎｏ．４，５，７，８，９，１０は、冷間圧延後鋼板にＮｉを電気メッキ法で２μｍメッキした後再結晶焼鈍とＮｉの軟化再結晶ならびに拡散合金化処理を施し調質圧延を行って電池缶用に製造したＮｉ拡散メッキ鋼板の本発明の実施例で、何れもイヤリング率が１．０未満で優れたイヤリング性を示している。
【００３０】
試料Ｎｏ．６は、冷間圧延後Ｎｉめっきを施さずに焼鈍を行った容器用めっき原板或いは冷延鋼板を製造した実施例で、同様に優れたイヤリング性が得られている。また、 特に、Ｃ含有量が０．００７０〜０．０１３０ｗｔ％の範囲の試料Ｎｏ．５，６，７，８，１０の本発明の実施例はイヤリング率が０．４％以下と極めて優れたイヤリング率が得られている。
更に、本発明の実施例では、平均ｒ値が１．６以上と優れた深絞り性と、ＧＳ．ｎｏが８．８以上のプレス加工後の肌荒れの少ない表面品位の良好な特性も得られている。
【００３１】
以上の実施例の結果から明らかなように、 本発明の鋼板は、 本発明が解決しようとする課題の「イヤリング性の極めて優れた絞り缶用鋼板を提供すること」が十分に達成できる。本発明の絞り缶用鋼板は、 Ｓｎメッキ、Ｎｉメッキ、Ｎｉ拡散メッキ、Ｃｒメッキ、Ｓｎ−Ｎｉメッキ等の各種のメッキが施された後に、 厳しい多段の深絞り加工、 厳しいＤＩ加工を行い、深絞り缶に製缶され、 或は、 製缶後Ｓｎメッキ、Ｎｉメッキ、Ｃｒメッキ、Ｓｎ−Ｎｉメッキ等の各種のメッキ或いは塗装が施され、 電池缶をはじめ各種の缶容器に供されその効果が発揮できる。
【００３２】
【発明の効果】
以上、本発明について詳細に説明したが、 本発明の鋼板は、 本発明が解決しようとする課題の「イヤリング性の極めて優れた絞り缶用鋼板を提供すること」が十分に達成でき、 工業的価値が極めて大である。
【図面の簡単な説明】
【図１】各鋼種に於けるＣ含有量とイヤリング率との関係を示す図である。
【図１】
0003996754.tif 000004